"電子のスピン偏極状態を利用して光信号を記憶する不揮発性光メモリであって、半導体基板と、前記半導体基板上に、異なる屈折率の半導体膜を交互に積層することで形成してある第1反射層と、前記第1反射層上に、量子井戸構造を有する半導体活性層と、前記半導体活性層を発光領域と受光領域とに分け、前記発光領域の前記半導体活性層上に、異なる屈折率の半導体膜を交互に積層することで形成してある第2反射層と、前記受光領域の前記半導体活性層上の一部に、前記半導体活性層の表面に対して垂直の磁化方向を有する強磁性電極とを備え、少なくとも前記第1反射層、および前記半導体活性層の最表膜に不純物をドープして、前記第1反射層と前記半導体活性層の最表膜との間でPINダイオードを構成し、前記受光領域の前記半導体活性層に、右回りまたは左回りの円または楕円偏光で情報を表した光信号を入射して、右回りまたは左回りの円または楕円偏光に対応したスピン偏極状態の電子を生成し、生成したスピン偏極状態の電子を、前記半導体基板と前記強磁性電極との間に逆バイアス方向の電圧を印加することで前記強磁性電極に流入させ、流入したスピン偏極状態の電子によって前記強磁性電極の磁化方向を制御して、前記光信号の情報を前記強磁性電極の磁化方向として書込み、前記半導体基板と前記強磁性電極との間に順バイアス方向の電圧を印加することで、前記光信号の情報を書込んだ前記強磁性電極の磁化方向に対応したスピン偏極状態の電子を前記発光領域の前記半導体活性層に注入し、前記第2反射層の表面に対して垂直方向に、注入した電子のスピン偏極状態に対応した右回りまたは左回りの円または楕円偏光のレーザー光を発して、前記光信号の情報を読出す、不揮発性光メモリ。電子のスピン偏極状態を利用して光信号を記憶する不揮発性光メモリであって、半導体基板と、前記半導体基板上に、異なる屈折率の半導体膜を交互に積層することで形成してある第1反射層と、前記第1反射層上に、量子井戸構造を有する半導体活性層と、前記半導体活性層を発光領域と受光領域とに分け、前記発光領域の前記半導体活性層上に、異なる屈折率の半導体膜を交互に積層することで形成してある第2反射層と、前記受光領域の前記半導体活性層上の一部または全部に、前記半導体活性層の表面に対して垂直の磁化方向を有する強磁性電極とを備え、少なくとも前記第1反射層、および前記半導体活性層の最表膜に不純物をドープして、前記第1反射層と前記半導体活性層の最表膜との間でPINダイオードを構成し、前記強磁性電極に、右回りまたは左回りの円または楕円偏光で情報を表した光信号を入射して、入射した前記光信号の右回りまたは左回りの円または楕円偏光によって前記強磁性電極の磁化方向を制御して、前記光信号の情報を前記強磁性電極の磁化方向として書込み、前記半導体基板と前記強磁性電極との間に順バイアス方向の電圧を印加することで、前記光信号の情報を書込んだ前記強磁性電極の磁化方向に対応したスピン偏極状態の電子を前記発光領域の前記半導体活性層に注入し、前記第2反射層の表面に対して垂直方向に、注入した電子のスピン偏極状態に対応した右回りまたは左回りの円または楕円偏光のレーザー光を発して、前記光信号の情報を読出す、不揮発性光メモリ。前記半導体活性層は、複数の量子井戸膜と複数の障壁膜とを有する多重量子井戸構造である、請求項1または2に記載の不揮発性光メモリ。前記半導体活性層は、前記受光領域の前記半導体活性層と前記第1反射層との間に絶縁膜を備える、請求項1~3のいずれか一項に記載の不揮発性光メモリ。前記半導体基板の110面上に前記半導体活性層を形成してある、請求項1~4のいずれか一項に記載の不揮発性光メモリ。請求項1~5のいずれか一項に記載の不揮発性光メモリを平面に複数配置してある、光記憶装置。請求項6に記載の光記憶装置を備えてある、ネットワークルータ。しかし、従来の光ビットメモリは、光信号の情報を記憶させることができる点では光バッファメモリとして利用することが可能であるが、光信号の情報を記憶させておくために、バイアス電力が必要となるため、消費電力を低減することができないという問題があった。また、特許文献1に開示してある不揮発性光メモリは、光信号の情報を金属層の磁化方向として記憶させておくため、光信号の情報を記憶させておくためのバイアス電力が不要で、消費電力を低減できるが、光信号の情報を読出すときに、メモリを通過する光強度を測定する、または磁気トンネル接合の磁気抵抗の値を測定する必要があり、記憶した情報を直接光信号として読み出すことができない。そのため、特許文献1に開示してある不揮発性光メモリは、メモリを通過する光強度を測定して光信号の情報を読出す場合、メモリを通過した光を直接光信号として利用することができず、光強度を測定した結果に基づいて、別途コヒーレントな光信号を生成する時間が必要となる。また、特許文献1に開示してある不揮発性光メモリは、磁気トンネル接合の磁気抵抗の値を測定して光信号の情報を読出す場合、測定した磁気抵抗の値に基づいて、光信号を生成する時間が必要となる。そのため、特許文献1に開示してある不揮発性光メモリは、光信号の情報の読出し速度が遅いという問題があった。その上、光信号を生成するために別途光源が必要になるため、装置が複雑になり消費電力が増大するという問題もあった。そこで、本発明は斯かる事情に鑑みてなされたものであり、光信号の情報を記憶させておくための電力を消費することがなく、光信号の情報の書込み、および読出しを高速に行なうことができ、光信号を生成するための別途光源を必要としない不揮発性光メモリを提供することを目的とする。上記目的を達成するために第1発明に係る不揮発性光メモリは、電子のスピン偏極状態を利用して光信号を記憶する半導体レーザー構造を備えた不揮発性光メモリである。不揮発性光メモリは、半導体基板と、半導体基板上に、異なる屈折率の半導体膜を交互に積層することで形成してある第1反射層と、第1反射層上に、量子井戸構造を有する半導体活性層と、半導体活性層を発光領域と受光領域とに分け、発光領域の半導体活性層上に、異なる屈折率の半導体膜を交互に積層することで形成してある第2反射層と、受光領域の半導体活性層上の一部に、半導体活性層の表面に対して垂直の磁化方向を有する強磁性電極とを備えている。不揮発性光メモリは、少なくとも第1反射層、および半導体活性層の最表膜に不純物をドープして、第1反射層と半導体活性層の最表膜との間でPINダイオードを構成している。不揮発性光メモリは、受光領域の半導体活性層に、右回りまたは左回りの円または楕円偏光で情報を表した光信号を入射して、右回りまたは左回りの円または楕円偏光に対応したスピン偏極状態の電子を生成し、生成したスピン偏極状態の電子を、半導体基板と強磁性電極との間に逆バイアス方向の電圧を印加することで強磁性電極に流入させ、流入したスピン偏極状態の電子によって強磁性電極の磁化方向を制御して、光信号の情報を強磁性電極の磁化方向として書込む。不揮発性光メモリは、半導体基板と強磁性電極との間に順バイアス方向の電圧を印加することで、光信号の情報を書込んだ強磁性電極の磁化方向に対応したスピン偏極状態の電子を発光領域の半導体活性層に注入し、第2反射層の表面に対して垂直方向に、注入した電子のスピン偏極状態に対応した右回りまたは左回りの円または楕円偏光のレーザー光を発して、光信号の情報を読出す。第1発明では、不揮発性光メモリは、光信号の情報を表す右回りまたは左回りの円または楕円偏光に対応したスピン偏極状態の電子を受光領域の半導体活性層に生成し、生成したスピン偏極状態の電子によって強磁性電極の磁化方向を制御して、光信号の情報を強磁性電極の磁化方向として書込むので、光信号の情報を書込んだ強磁性電極の磁化方向を保持するためのバイアス電力が不要で、光信号の情報を記憶させておくための電力を消費する必要がない。また、不揮発性光メモリは、光信号の情報を書込んだ強磁性電極の磁化方向に対応したスピン偏極状態の電子を発光領域の半導体活性層に注入し、注入した電子のスピン偏極状態に対応した右回りまたは左回りの円または楕円偏光のレーザー光を発して、光信号の情報を読出すので、不揮発性光メモリの発光領域から発するレーザー光を直接、光信号として利用することができ、光信号を生成する時間を短縮して、光信号の情報の読出しを高速に行なうことができ、光信号を生成するための別途光源を必要としない。上記目的を達成するために第2発明に係る不揮発性光メモリは、電子のスピン偏極状態を利用して光信号を記憶する半導体レーザー構造を備えた不揮発性光メモリである。不揮発性光メモリは、半導体基板と、半導体基板上に、異なる屈折率の半導体膜を交互に積層することで形成してある第1反射層と、第1反射層上に、量子井戸構造を有する半導体活性層と、半導体活性層を発光領域と受光領域とに分け、発光領域の半導体活性層上に、異なる屈折率の半導体膜を交互に積層することで形成してある第2反射層と、受光領域の半導体活性層上の一部または全部に、半導体活性層の表面に対して垂直の磁化方向を有する強磁性電極とを備えている。不揮発性光メモリは、少なくとも第1反射層、および半導体活性層の最表層に不純物をドープして、第1反射層と半導体活性層の最表層との間でPINダイオードを構成している。不揮発性光メモリは、強磁性電極に、右回りまたは左回りの円または楕円偏光で情報を表した光信号を入射して、入射した信号の右回りまたは左回りの円または楕円偏光によって強磁性電極の磁化方向を制御して、信号の情報を強磁性電極の磁化方向として書込む。不揮発性光メモリは、半導体基板と強磁性電極との間に順バイアス方向の電圧を印加することで、光信号の情報を書込んだ強磁性電極の磁化方向に対応したスピン偏極状態の電子を発光領域の半導体活性層に注入し、第2反射層の表面に対して垂直方向に、注入した電子のスピン偏極状態に対応した右回りまたは左回りの円または楕円偏光のレーザー光を発して、信号の情報を読出す。第2発明では、不揮発性光メモリは、強磁性電極に入射した信号の右回りまたは左回りの円または楕円偏光によって強磁性電極の磁化方向を制御して、光信号の情報を強磁性電極の磁化方向として書込むので、半導体活性層にスピン偏極状態の電子を生成し、生成したスピン偏極状態の電子を強磁性電極に流入する動作が不要である。さらに、不揮発性光メモリは、光信号の情報を書込んだ強磁性電極の磁化方向を保持するためのバイアス電力が不要で、光信号の情報を記憶させておくための電力を消費する必要がない。また、不揮発性光メモリは、光信号の情報を書込んだ強磁性電極の磁化方向に対応したスピン偏極状態の電子を発光領域の半導体活性層に注入し、注入した電子のスピン偏極状態に対応した右回りまたは左回りの円または楕円偏光のレーザー光を発して、光信号の情報を読出すので、不揮発性光メモリの発光領域から発するレーザー光を直接、光信号として利用することができ、光信号を生成する時間を短縮して、光信号の情報の読出しを高速に行なうことができ、光信号を生成するための別途光源を必要としない。また、第3発明に係る不揮発性光メモリは、第1または第2発明において、半導体活性層は、複数の量子井戸膜と複数の障壁膜とを有する多重量子井戸構造である。第3発明では、半導体活性層は、複数の量子井戸膜と複数の障壁膜とを有する多重量子井戸構造であるので、発光特性に優れ、低い電力でレーザー発振が得られるため、より低い消費電力で光信号の読出しが可能となる。また、第4発明に係る不揮発性光メモリは、第1~第3発明のいずれか一つにおいて、半導体活性層は、受光領域の半導体活性層と第1反射層との間に絶縁膜を備える。第4発明では、半導体活性層は、受光領域の半導体活性層と第1反射層との間に絶縁膜を備えるので、半導体基板と強磁性電極との間に順バイアス方向の電圧を印加して、光信号の情報を書込んだ強磁性電極の磁化方向に対応したスピン偏極状態の電子を発光領域の半導体活性層に注入するときに、より多くの電子を発光領域の半導体活性層に導くことができ、注入した電子のスピン偏極状態に対応した右回りまたは左回りの円または楕円偏光のレーザー光をより低い消費電力で発することができる。また、第5発明に係る不揮発性光メモリは、第1~第4発明のいずれか一つにおいて、半導体基板の110面上に半導体活性層を形成してある。第5発明では、半導体基板の110面上に半導体活性層を形成してあるので、量子井戸膜に生成したスピン偏極状態の電子のスピン緩和時間を長くすることができ、より高いスピン偏極度、円偏光度を保って光信号の情報の書込み、および読出しを行うことが可能となる。上記目的を達成するために第6発明に係る光記憶装置は、第1~第5発明のいずれか一つの不揮発性光メモリを平面に複数配置してある。第6発明では、第1~第5発明のいずれか一つの不揮発性光メモリを平面に複数配置してあるので、光信号の情報を記憶させておくための電力を消費することがなく、光信号の情報の書込み、および読出しを高速に行なうことができる大容量の記憶装置を提供することができる。上記目的を達成するために第7発明に係るネットワークルータは、第6発明に記載の光記憶装置を備えてある。第7発明では、第6発明に記載の光記憶装置を備えてあるので、光信号の情報を記憶させておくための電力を消費することがなく、光信号の情報の書込み、および読出しを高速に行なうことができるネットワークルータを提供することができる。上記構成によれば、不揮発性光メモリは、光信号の情報を表す右回りまたは左回りの円または楕円偏光に対応したスピン偏極状態の電子を受光領域の半導体活性層に生成し、生成したスピン偏極状態の電子によって強磁性電極の磁化方向を制御して、光信号の情報を強磁性電極の磁化方向として書込むので、書込んだ強磁性電極の磁化方向を保持するためのバイアス電力が不要で、光信号の情報を記憶させておくための電力を消費する必要がない。また、不揮発性光メモリは、光信号の情報を書込んだ強磁性電極の磁化方向に対応したスピン偏極状態の電子を発光領域の半導体活性層に注入し、注入した電子のスピン偏極状態に対応した右回りまたは左回りの円または楕円偏光のレーザー光を発して、光信号の情報を読出すので、不揮発性光メモリの発光領域から発するレーザー光を直接、光信号として利用することができ、光信号を生成する時間を短縮して、光信号の情報の読出しを高速に行なうことができ、光信号を生成するための別途光源を必要としない。また、別の構成によれば、不揮発性光メモリは、強磁性電極に入射した信号の右回りまたは左回りの円または楕円偏光によって強磁性電極の磁化方向を制御して、光信号の情報を強磁性電極の磁化方向として書込むので、半導体活性層にスピン偏極状態の電子を生成し、生成したスピン偏極状態の電子を強磁性電極に流入する動作が不要である。さらに、不揮発性光メモリは、光信号の情報を書込んだ強磁性電極の磁化方向を保持するためのバイアス電力が不要で、光信号の情報を記憶させておくための電力を消費する必要がない。以下、本発明の実施の形態について、図面を参照しながら詳細に説明する。実施の形態1図1は、本発明の実施の形態1に係る不揮発性光メモリの構成を示す概略図である。図1に示す不揮発性光メモリ10は、半導体基板であるGaAs基板1、GaAs基板1上に第1反射層である分布ブラッグ反射層DistributedBraggReflector,DBR2、分布ブラッグ反射層2上に量子井戸構造を有する半導体活性層3を備えている。さらに、不揮発性光メモリ10は、発光領域10aの半導体活性層3上に、第2反射層である分布ブラッグ反射層4、受光領域10bの半導体活性層3上の一部に、強磁性電極5を備えている。GaAs基板1は、表面が110面であり、当該110面に、分布ブラッグ反射層2、半導体活性層3などを形成する。なお、GaAs基板1は、亜鉛などの不純物をドープしてp型となっている。分布ブラッグ反射層2は、異なる屈折率の半導体膜を交互に積層して形成してある。たとえば、分布ブラッグ反射層2は、Al091Ga009As膜とAl021Ga079As膜とを交互に積層して形成してある。また、分布ブラッグ反射層2は、ベリリウムなどの不純物をドープしてp型となっている。半導体活性層3は、量子井戸膜と障壁膜とを交互に積層した量子井戸QuantumWell構造を有している。たとえば、半導体活性層3は、量子井戸膜にGaAs膜、障壁膜にAlGaAs膜をそれぞれ用いて、GaAs膜とAlGaAs膜とを交互に積層して形成してある。後述するように、半導体活性層3には、右回りまたは左回りの円または楕円偏光を入射することでスピン偏極状態の電子が生成される。生成された電子のスピン偏極状態が、半導体活性層3内で消滅するまでの時間をスピン緩和時間とし、当該スピン緩和時間を長くするために、半導体活性層3は、110面上に形成することが望ましい。半導体活性層3の最表膜に、シリコンなど不純物をドープして、n型の半導体層3aが形成してある。そのため、分布ブラッグ反射層2と半導体層3a半導体活性層3の最表膜との間でPINダイオードを構成する。分布ブラッグ反射層4は、半導体活性層3の発光領域10aに、異なる屈折率の半導体膜を交互に積層して形成してある。たとえば、分布ブラッグ反射層4は、分布ブラッグ反射層2と同じくAl091Ga009As膜とAl021Ga079As膜とを交互に積層して形成してある。強磁性電極5は、受光領域10bに形成してあり、半導体活性層3の表面に対して垂直の磁化方向を有する強磁性の金属や半導体などの材料である。たとえば、強磁性電極5は、FePt、FeTb、TbCoFeなどの金属材料を用いる。なお、不揮発性光メモリ10は、GaAs基板1に分布ブラッグ反射層2、半導体活性層3、分布ブラッグ反射層4を順に、分子線エピタキシー法MolecularBeamEpitaxy:MBEなどでエピタキシャル成長させて形成してある。次に、不揮発性光メモリ10の発光領域10aは、分布ブラッグ反射層2、半導体活性層3、分布ブラッグ反射層4により面発光型半導体レーザーVerticalcavitysurfaceemittinglaser:VCSELの構造を有している。不揮発性光メモリ10の発光領域10aの層構成について、さらに詳しく説明する。図2は、本発明の実施の形態1に係る不揮発性光メモリ10の発光領域10aの層構成を示す概略図である。図2に示す層構成では、GaAs基板1上にGaAsのバッファ層1a、組成トランジション層2aを挟んで分布ブラッグ反射層2を形成してある。分布ブラッグ反射層2は、Al091Ga009As膜とAl021Ga079As膜とを交互に36.5ペア積層して形成してある。なお、Al091Ga009As膜とAl021Ga079As膜との間には、膜厚が15nm程度の組成トランジション層2aを挟んである。なお、図2では、1ペア分のみ図示してある。半導体活性層3は、量子井戸膜のGaAs膜と障壁膜のAl015Ga085As膜とを交互に9ペア積層して形成してある。なお、半導体活性層3は、GaAs層およびAl015Ga085As膜の膜厚は、それぞれ10nm程度である。分布ブラッグ反射層4は、Al091Ga009As膜とAl021Ga079As膜とを交互に35ペア積層して形成してある。なお、Al091Ga009As膜とAl021Ga079As膜との間にも、膜厚が15nm程度の組成トランジション層4aを挟んである。なお、図2では、1ペア分のみ図示してある。また、分布ブラッグ反射層4上には、GaAsのキャップ層4bを形成してある。そして、不揮発性光メモリ10は、GaAsのキャップ層4bの表面から右回り円偏光σまたは左回り円偏光σ-のレーザー光を発する。次に、図1に戻って、不揮発性光メモリ10の動作について説明する。不揮発性光メモリ10は、右回りまたは左回りの円または楕円偏光で情報を表した光信号の情報を書込み、右回りまたは左回りの円または楕円偏光で情報を表した光信号レーザー光として読出す光メモリである。光信号は、たとえば、右回り円偏光σを1、左回り円偏光σ-を0とする二値の信号、または右回り円偏光σを1、入力なしを0とする二値の信号として表す。具体的に、不揮発性光メモリ10に光信号の情報1を書込む場合について説明する。なお、以下ではGaAsキャップ層4bの表面に垂直上方向を正とする軸を基準に、円偏光およびスピン状態を定義する。まず、不揮発性光メモリ10は、受光領域10bの半導体活性層3に右回り円偏光σが入射光信号入力して、右回り円偏光σに対応したダウンのスピン偏極状態の電子20を半導体活性層3に生成する。なお、電子のスピン偏極状態には、アップの状態図中上向き矢印に対応するが図示しないと、ダウンの状態図中下向き矢印で示すとの二つの状態があるものとする。不揮発性光メモリ10は、GaAs基板1と強磁性電極5との間に逆バイアス方向強磁性電極5側に正、GaAs基板1を負の電圧を印加することで、半導体活性層3に生成したダウンのスピン偏極状態の電子20を強磁性電極5に流入させる。不揮発性光メモリ10は、強磁性電極5にダウンのスピン偏極状態の電子20が流入すると、流入したダウンのスピン偏極状態の電子20により、強磁性電極5をダウンのスピン偏極状態の方向半導体活性層3の表面に対して垂直方向の下向きに磁化して、光信号の情報1を強磁性電極5の磁化方向として書込む。光信号の情報は、強磁性電極5の磁化方向として書込むので、書込んだ強磁性電極5の磁化方向を保持するためのバイアス電力が不要で、光信号の情報を記憶させておくための電力を消費する必要がない。一方、不揮発性光メモリ10に光信号の情報0を書込む場合、不揮発性光メモリ10は、受光領域10bの半導体活性層3に左回り円偏光σ-が入射光信号入力して、左回り円偏光σ-に対応したアップのスピン偏極状態の電子20を半導体活性層3に生成する。不揮発性光メモリ10は、GaAs基板1と強磁性電極5との間に逆バイアス方向の電圧を印加することで、半導体活性層3に生成したアップのスピン偏極状態の電子20を強磁性電極5に流入させる。不揮発性光メモリ10は、強磁性電極5にアップのスピン偏極状態の電子20が流入すると、流入したアップのスピン偏極状態の電子20により、強磁性電極5をアップのスピン偏極状態の方向半導体活性層3の表面に対して垂直方向の上向きに磁化して、光信号の情報0を強磁性電極5の磁化方向として書込む。次に、具体的に、不揮発性光メモリ10から光信号の情報1を読出す場合について説明する。まず、不揮発性光メモリ10は、GaAs基板1と強磁性電極5との間に順バイアス方向強磁性電極5側に負、GaAs基板1を正の電圧を印加することで、光信号の情報1を書込んだ強磁性電極5の磁化方向に対応した、ダウンのスピン偏極状態の電子21を発光領域10aの半導体活性層3に注入する。不揮発性光メモリ10は、GaAs基板1と強磁性電極5との間に順バイアス方向の電圧を印加したとき、ダウンのスピン偏極状態の電子21を発光領域10aの半導体活性層3により多く注入することができるように、受光領域10bの半導体活性層3と分布ブラッグ反射層2との間に絶縁膜である酸化膜6を備えている。不揮発性光メモリ10は、GaAs基板1と強磁性電極5との間に順バイアス方向の電圧を印加すると、酸化膜6を備えていることにより発光領域10aの半導体活性層3から強磁性電極5への方向に電界が生じ、ダウンのスピン偏極状態の電子21を発光領域10aの半導体活性層3により多く注入することができる。不揮発性光メモリ10は、ダウンのスピン偏極状態の電子21を半導体活性層3に注入して、分布ブラッグ反射層4の表面に対して垂直方向に、注入した電子21のダウンのスピン偏極状態に対応した右回り円偏光σのレーザー光を発する。不揮発性光メモリ10は、強磁性電極5に書込んだ光信号の情報1を読出し、右回り円偏光σの光信号として出力光信号出力することができる。不揮発性光メモリ10は、右回り円偏光σのレーザー光を光信号として、光信号の情報を読出すことができるので、不揮発性光メモリ10の発光領域10aから発するレーザー光を直接、光信号として利用することができ、光信号を生成する時間を短縮して、光信号の情報の読出しを高速に行なうことができ、光信号を生成するための別途光源を必要としない。一方、不揮発性光メモリ10から光信号の情報0を読出す場合、不揮発性光メモリ10は、GaAs基板1と強磁性電極5との間に順バイアス方向の電圧を印加することで、光信号の情報0を書込んだ強磁性電極5の磁化方向に対応した、アップのスピン偏極状態の電子21を発光領域10aの半導体活性層3に注入する。不揮発性光メモリ10は、アップのスピン偏極状態の電子21を半導体活性層3に注入して、分布ブラッグ反射層4の表面に対して垂直方向に、注入した電子21のアップのスピン偏極状態に対応した左回り円偏光σ-のレーザー光を発する。次に、半導体活性層3にスピン偏極状態の電子を注入することで、不揮発性光メモリ10が、注入したアップまたはダウンのスピン偏極状態の電子に応じて、右回り円偏光σまたは左回り円偏光σ-のレーザー光を発することについて、具体的に説明する。図3は、本発明の実施の形態1に係る不揮発性光メモリ10の時間に対する右回りまたは左回り円偏光のレーザー光の強度および円偏光度Pcの変化を示すグラフである。図4は、本発明の実施の形態1に係る不揮発性光メモリ10から発するレーザー光のスペクトル波形を示すグラフである。なお、不揮発性光メモリ10の発光領域10aの構成は、図2に示す構成である。半導体活性層3に注入したスピン偏極状態の電子は、スピン緩和時間が0.7ns、スピン偏極度が約0.04ダウンのスピン状態の電子の数がわずかに多い程度である。ここで、スピン偏極度とは、アップのスピン状態の電子とダウンのスピン状態の電子の数の和に対する、アップのスピン状態の電子とダウンのスピン状態の電子の数の差の割合である。たとえば、アップのスピン状態の電子とダウンのスピン状態の電子の数が同じ場合であればスピン偏極度が0ゼロ、アップのスピン状態の電子またはダウンのスピン状態の電子のいずれか一方のみ存在する場合であれば、スピン偏極度が1となる。図3に示すグラフは、横軸が時間を、左側の縦軸が光の強度を、右側の縦軸が円偏光度Pcをそれぞれ示している。ここで、円偏光度Pcとは、右回り円偏光σの強度と左回り円偏光σ-の強度の和に対する、右回り円偏光σの強度と左回り円偏光σ-の強度の差の割合である。図3に示すように、不揮発性光メモリ10は、スピン偏極度が約0.04であっても、高い円偏光度Pc=約0.96で右回り円偏光σのレーザー光を約0.2ns時間、発している。つまり、不揮発性光メモリ10は、ダウンのスピン偏極状態の電子21を発光領域10aの半導体活性層3に注入し、発光領域10aの半導体活性層3のスピン偏極度がダウンのスピン状態の電子の数がわずかに多い程度になれば、右回り円偏光σのレーザー光を発することができる。また、図4に示すグラフは、横軸が波長を、縦軸が光の強度をそれぞれ示している。図4に示すように、不揮発性光メモリ10は、波長が約855.7nmでピークとなる右回り円偏光σのレーザー光を発している。なお、不揮発性光メモリ10が発することができるレーザー光の波長は、不揮発性光メモリ10の発光領域10aの層構成により決まる。具体的に、不揮発性光メモリ10では、半導体基板にGaAs基板1を、半導体活性層3にAlGaAs系の材料をそれぞれ用いているため、発することができるレーザー光の波長帯が800nm~900nmとなっている。しかし、不揮発性光メモリ10は、発することができるレーザー光の波長帯が800nm~900nmに限定されるものではない。たとえば、半導体基板にInP基板を、半導体活性層にInGaAsP系またはAlInGaAs系の材料をそれぞれ用いて、不揮発性光メモリ10が発することができるレーザー光の波長帯を1.3μm~1.6μmとしてもよい。また、半導体基板にGaAs基板を、半導体活性層にInGaAs系の材料をそれぞれ用いて、不揮発性光メモリ10が発することができるレーザー光の波長帯を1μm帯としてもよい。さらに、半導体基板にGaAs基板を、半導体活性層にAlInGaP系の材料をそれぞれ用いて、不揮発性光メモリ10が発することができるレーザー光の波長帯を650nm帯としてもよい。また、半導体基板にサファイア基板またはGaN基板を、半導体活性層にInGaN系の材料をそれぞれ用いて、不揮発性光メモリ10が発することができるレーザー光の波長帯を400nm帯としてもよい。なお、半導体活性層3にスピン偏極状態の電子を注入することで、右回りまたは左回り円偏光のレーザー光を発することについては、RoomtemperaturecircularlypolarizedlasinginanopticallyspininjectedverticalcavitysurfaceemittinglaserwithGaAsquantumwellsAPPLIEDPHYSICSLETTERS98081113等の技術文献に記載がある。以上のように、本実施の形態に係る不揮発性光メモリ10は、光信号の情報を表す右回りσまたは左回りσ-の円または楕円偏光に対応したスピン偏極状態の電子20を受光領域10bの半導体活性層3に生成し、生成したスピン偏極状態の電子20によって強磁性電極5の磁化方向を制御して、光信号の情報を強磁性電極5の磁化方向として書込むので、書込んだ強磁性電極5の磁化方向を保持するためのバイアス電力が不要で、光信号の情報を記憶させておくための電力を消費する必要がない。また、不揮発性光メモリ10は、光信号の情報を書込んだ強磁性電極5の磁化方向に対応したスピン偏極状態の電子21を発光領域の半導体活性層3に注入し、注入した電子21のスピン偏極状態に対応した右回りσまたは左回りσ-の円または楕円偏光のレーザー光を発して、光信号の情報を読出すので、不揮発性光メモリ10の発光領域10aから発するレーザー光を直接、光信号として利用することができ、光信号を生成する時間を短縮して、光信号の情報の読出しを高速に行なうことができ、光信号を生成するための別途光源を必要としない。なお、本実施の形態に係る不揮発性光メモリ10では、GaAs基板の110面上に半導体活性層3を形成してあるので、量子井戸膜のスピン緩和時間を長くすることができる。しかし、不揮発性光メモリ10は、GaAs基板の110面上に半導体活性層3を形成する場合に限定されるものではない。実施の形態2図5は、本発明の実施の形態2に係る不揮発性光メモリの構成を示す概略図である。図5に示す不揮発性光メモリ11は、半導体基板であるGaAs基板1、GaAs基板1上に第1反射層である分布ブラッグ反射層2、分布ブラッグ反射層2上に量子井戸構造を有する半導体活性層3を備えている。さらに、不揮発性光メモリ11は、発光領域11aの半導体活性層3上に、第2反射層である分布ブラッグ反射層4、受光領域11bの半導体活性層3上の全部に、強磁性電極5aを備えている。なお、不揮発性光メモリ11は、受光領域11bの半導体活性層3上の全部に、強磁性電極5aを形成してある構成以外、図1に示す不揮発性光メモリ10の構成と同じであるため、同じ構成要素について同じ符号を付して詳細な説明を省略する。不揮発性光メモリ11は、受光領域11bの半導体活性層3上の全部に、強磁性電極5aを形成してあるので、強磁性電極5aで右回りまたは左回りの円または楕円偏光が遮光され、受光領域11bの半導体活性層3に入射しない。そのため、不揮発性光メモリ11は、受光領域11bの半導体活性層3に生成したスピン偏極状態の電子で強磁性電極5aの磁化方向を制御して、光信号の情報を強磁性電極5aの磁化方向として書込むのではなく、右回りまたは左回りの円または楕円偏光によって強磁性電極5aの磁化方向を直接制御して、光信号の情報を強磁性電極5aの磁化方向として書込む。具体的に、不揮発性光メモリ11に光信号の情報1を書込む場合について説明する。不揮発性光メモリ11は、受光領域11bの強磁性電極5aに右回り円偏光σが入射光信号入力して、半導体活性層3の表面に対して垂直方向の下向きに強磁性電極5aを磁化して、光信号の情報1を強磁性電極5aの磁化方向として書込む。一方、不揮発性光メモリ11に光信号の情報0を書込む場合、不揮発性光メモリ11は、受光領域11bの強磁性電極5aに左回り円偏光σ-が入射光信号入力して、半導体活性層3の表面に対して垂直方向の上向きに強磁性電極5aを磁化して、光信号の情報0を強磁性電極5の磁化方向として書込む。ここで、右回り円偏光σまたは左回り円偏光σ-を強磁性電極5aに入射して、強磁性電極5aを磁化するとき、外部より強磁性電極5aに磁界を加える必要はない。なお、右回りまたは左回りの円または楕円偏光によって強磁性電極5aの磁化方向を直接制御することについては、AllOpticalMagneticRecordingwithCircularlyPolarizedLightPHYSICALREVIEWLETTERS99047601等の技術文献に記載がある。次に、不揮発性光メモリ11から光信号の情報を読出す場合について説明する。図1に示す不揮発性光メモリ10から光信号の情報を読出す場合と基本的に同じである。具体的に、不揮発性光メモリ11から光信号の情報1を読出す場合、不揮発性光メモリ11は、GaAs基板1と強磁性電極5aとの間に順バイアス方向強磁性電極5a側に負、GaAs基板1を正の電圧を印加することで、光信号の情報1を書込んだ強磁性電極5aの磁化方向に対応した、ダウンのスピン偏極状態の電子21を発光領域11aの半導体活性層3に注入する。不揮発性光メモリ11は、ダウンのスピン偏極状態の電子21を半導体活性層3に注入して、分布ブラッグ反射層4の表面に対して垂直方向に、注入した電子21のダウンのスピン偏極状態に対応した右回り円偏光σのレーザー光を発する。一方、不揮発性光メモリ11から光信号の情報0を読出す場合、不揮発性光メモリ11は、GaAs基板1と強磁性電極5aとの間に順バイアス方向の電圧を印加することで、光信号の情報0を書込んだ強磁性電極5aの磁化方向に対応した、アップのスピン偏極状態の電子21を発光領域11aの半導体活性層3に注入する。不揮発性光メモリ11は、アップのスピン偏極状態の電子21を半導体活性層3に注入して、分布ブラッグ反射層4の表面に対して垂直方向に、注入した電子21のアップのスピン偏極状態に対応した左回り円偏光σ-のレーザー光を発する。以上のように、本実施の形態に係る不揮発性光メモリ11は、強磁性電極5aが、受光領域11bの半導体活性層3上の全部に形成してあり、強磁性電極5aに入射した光信号の右回りまたは左回りの円または楕円偏光によって強磁性電極5aの磁化方向を制御して、光信号の情報を強磁性電極5aの磁化方向として書込むので、半導体活性層3にスピン偏極状態の電子を生成し、生成したスピン偏極状態の電子を強磁性電極5aに流入する動作が不要になる。なお、強磁性電極5aは、受光領域11bの半導体活性層3上の全部に形成してある場合に限定されるものではなく、入射した光信号の右回りまたは左回りの円または楕円偏光によって光信号の情報を強磁性電極5aの磁化方向として書込むことができれば、受光領域11bの半導体活性層3上の一部に形成してある場合でもよい。実施の形態3次に、実施の形態1または2に係る不揮発性光メモリ10、11を複数用いた光記憶装置について説明する。図6は、本発明の実施の形態3に係る光記憶装置の構成を示す概略図である。図6に示す光記憶装置30は、実施の形態1に係る不揮発性光メモリ10を平面にマトリックス状に複数配置してある。なお、不揮発性光メモリ10の配置は、マトリックス状の配置に限定されるものではない。光記憶装置30は、時系列的に送信されてくる光信号の情報を、マトリックス状に配置してある不揮発性光メモリ10を順に選択して、選択した不揮発性光メモリ10の受光領域10bに光信号を入射し、入射した光信号の情報を強磁性電極5に書込み、光信号の情報を記憶する。また、光記憶装置30は、光信号の情報を書込んだ順に不揮発性光メモリ10を選択して、選択した不揮発性光メモリ10の発光領域10aから光信号を発して、記憶してあった光信号の情報を読出す。図7は、本発明の実施の形態3に係る光記憶装置30の動作を説明するための模式図である。図7に示す光記憶装置30は、複数の不揮発性光メモリ10を有し、各々の不揮発性光メモリ10に光信号の情報を書込む受光領域10b図示していないが、特に強磁性電極5に書込むと、光信号の情報を読出す発光領域10aとを含んでいる。まず、光記憶装置30に光信号の情報を書込む場合、光記憶装置30は、時系列の情報を円偏光に変換偏光変換した光信号が入力すると、図中上側の不揮発性光メモリ10から順に選択され、選択された不揮発性光メモリ10の受光領域10bに光信号の情報を書込む。たとえば、時系列の情報が、1,0,0,1である場合、偏光変換により、光信号は、右回り円偏光σ,入力なし入力なし右回り円偏光σと変換される。光記憶装置30は、変換した光信号が入力すると、図中上側の不揮発性光メモリ10の受光領域10bから順に、1,0,0,1光信号の情報を書込む。なお、光信号を入力する前、不揮発性光メモリ10の受光領域10bは、0の初期状態にリセットされる。次に、光記憶装置30から光信号の情報を読出す場合、光記憶装置30は、図中上側の不揮発性光メモリ10から順に選択され、選択された不揮発性光メモリ10の発光領域10aから、対応する受光領域10bに記憶した光信号の情報に基づく、光信号を発する。たとえば、光記憶装置30は、受光領域10bに記憶した光信号の情報1,0,0,1に基づいて、図中上側の不揮発性光メモリ10の発光領域10aから順に右回り円偏光σ,左回り円偏光σ-左回り円偏光σ-右回り円偏光σの光信号を発する。不揮発性光メモリ10の発光領域10aが発した光信号は、時系列の情報に変換逆偏光変換され、光記憶装置30は、1,0,0,1の情報を読出す。光信号を出力した後光信号の情報を読出した後、すべての不揮発性光メモリ10の受光領域10bは、次の光信号を入力する前に、0の初期状態にリセットされる。以上のように、本発明の実施の形態3に係る光記憶装置30は、不揮発性光メモリ10を平面に複数配置してあるので、光信号の情報を記憶させておくための電力を消費することがなく、光信号の情報の書込み、および読出しを高速に行なうことができる大容量の記憶装置を提供することができる。なお、本発明の実施の形態3に係る光記憶装置30では、時系列の情報を時間-空間変換して、平面に配置した複数の不揮発性光メモリ10で記憶する構成を示したが、本発明に係る光記憶装置は、当該構成に限定されるものではない。今回開示された実施の形態はすべての点で例示であって制限的なものではないと考えられるべきである。本発明の範囲は、上記した説明ではなく、特許請求の範囲によって示され、特許請求の範囲と均等の意味および範囲内でのすべての変更が含まれることが意図される。"